(57)【要約】【課題】芳香族液晶ポリエステル樹脂の製造ロットや該樹脂を含む樹脂組成物の製造ロットが異なる場合等であっても、その都度成形品を作製し、これを加熱してハンダブリスター発生温度を調べることなく、ハンダブリスター発生温度を予測することのできる方法を提供すること。【解決手段】芳香族液晶ポリエステル樹脂を加熱し、発生したパラヒドロキシ安息香酸類を定量する手段（イ）と、成形品にハンダブリスターが発生する温度を測定する手段（ロ）とにより、パラヒドロキシ安息香酸類の量とハンダブリスターが発生する温度との相関関係を決定するステップ１と、該樹脂と同一または近似の組成を有する試料を用いて、パラヒドロキシ安息香酸類の発生量と、ステップ１により決定された相関関係とから、成形品にハンダブリスターが発生する温度を予測するステップ２、とを含むことを特徴とするハンダブリスター発生温度の予測方法。【選択図】          なし【特許請求の範囲】
【請求項１】
下記式（Ａ１）
2004354318.tif 000012
2004354318.tif 000013
で示される繰り返し構造単位を含む芳香族液晶ポリエステル樹脂を含有する被検査体を加熱し、該被検査体から発生するパラヒドロキシ安息香酸類を定量する手段（イ）と、該被検査体と同一の組成からなる成形品を加熱し、該成形品にハンダブリスターが発生する温度を測定する手段（ロ）とにより、該被検査体から発生するパラヒドロキシ安息香酸類の量と該成形品にハンダブリスターが発生する温度との間の相関関係を決定するステップ１と、
該被検査体と同一または近似の組成を有する試料を用いて、手段（イ）の場合と同一の条件により定量して得られたパラヒドロキシ安息香酸類の量と、ステップ１により決定された相関関係とから、該試料と同一の組成からなる成形品にハンダブリスターが発生する温度を予測するステップ２、
とを含むことを特徴とするハンダブリスター発生温度の予測方法。
【請求項２】
手段（イ）における加熱が、２００〜４００℃の範囲であることを特徴とする請求項１に記載のハンダブリスター発生温度の予測方法。
【請求項３】
下記式（Ａ１）
2004354318.tif 000014
2004354318.tif 000015
で示される繰り返し構造単位を含む芳香族液晶ポリエステル樹脂を含有する被検査体に含まれるオリゴマーを定量する手段（ハ）と、該被検査体と同一の組成からなる成形品を加熱し、該成形品にハンダブリスターが発生する温度を測定する手段（ロ）とにより、該被検査体に含まれるオリゴマー量と該成形品にハンダブリスターが発生する温度との間の相関関係を決定するステップ３と、
該被検査体と同一または近似の組成を有する試料を用いて、手段（ハ）の場合と同一の条件により定量して得られたオリゴマー量と、ステップ３により決定された相関関係とから、該試料と同一の組成からなる成形品にハンダブリスターが発生する温度を予測するステップ４、
とを含むことを特徴とするハンダブリスター発生温度の予測方法。
【請求項４】
手段（ハ）におけるオリゴマーを定量する手段が、炭素、水素とそれら以外の元素を含む溶剤を用い、該溶剤の臨界温度より低温であり、芳香族液晶ポリエステル樹脂の軟化点より低温である温度条件で、かつ加圧下で該溶剤により被検査体からオリゴマーを抽出した後、得られた抽出液に含まれるオリゴマーを高速液体クロマトグラフ法にて定量する手段であることを特徴とする請求項３に記載のハンダブリスター発生温度の予測方法。
【請求項５】
被検査体が、芳香族液晶ポリエステル樹脂または芳香族液晶ポリエステル樹脂組成物からなることを特徴とする請求項１または３のいずれかに記載のハンダブリスター発生温度の予測方法。
【発明の詳細な説明】
【０００１】
【発明の属する技術分野】
本発明は、芳香族液晶ポリエステル樹脂を含有する成形品のハンダブリスター発生温度の予測方法に関する。
【０００２】
【従来の技術】
芳香族液晶ポリエステル樹脂を含有する成形品は、強度、弾性率等の機械強度に優れていることから、電気、電子分野においてコネクター等の成形品として広く用いられている。
この様な成形品を電子部品等の基板上にハンダを用いて加熱溶着した場合、成形品を高温に加熱し過ぎると該成形品にハンダブリスターと呼ばれる細かいふくれが発生する。この様なハンダブリスターの発生温度は、実際に成形品を加熱し、該成形品の状態を調べることにより知ることができる。
しかしながら、同じ種類の芳香族液晶ポリエステル樹脂を含む複数の成形品を加熱した場合であっても、該樹脂の製造ロットが異なる等、成形前の材料の組成が全く同一であるとは言えない場合には、ハンダブリスター発生温度が、それぞれの成形品毎に異なる場合があった。このため、該樹脂の製造ロットや該樹脂を含む樹脂組成物の製造ロットが変わる度に、その都度成形品を作製しそれらを加熱してみなければ、該成形品についてのハンダブリスター発生温度を把握することができなかった。
【０００３】
【発明が解決しようとする課題】
本発明の目的は、芳香族液晶ポリエステル樹脂の製造ロットや該樹脂を含む樹脂組成物の製造ロットが異なる場合等であっても、その都度成形品を作製し、これを加熱してハンダブリスター発生温度を調べることなく、ハンダブリスター発生温度を予測することのできる方法を提供することにある。
【０００４】
【課題を解決するための手段】
本発明者らは、上記の問題を解決すべく鋭意検討を重ねた結果、芳香族液晶ポリエステル樹脂を含有する被検査体を加熱した際に発生するパラヒドロキシ安息香酸類の量と、該被検査体と同一の組成からなる成形品のハンダブリスター発生温度との間に相間関係があることを見出した。また同様に、芳香族液晶ポリエステル樹脂を含有する被検査体中のオリゴマー含量と、該成形品のハンダブリスター発生温度との間にも相間関係があることを見出し、本発明を完成させるに至った。
【０００５】
即ち、本発明は、
［１］  下記式（Ａ１）
2004354318.tif 000002
2004354318.tif 000003
で示される繰り返し構造単位を含む芳香族液晶ポリエステル樹脂を含有する被検査体を加熱し、該被検査体から発生するパラヒドロキシ安息香酸類を定量する手段（イ）と、該被検査体と同一の組成からなる成形品を加熱し、該成形品にハンダブリスターが発生する温度を測定する手段（ロ）とにより、該被検査体から発生するパラヒドロキシ安息香酸類の量と該成形品にハンダブリスターが発生する温度との間の相関関係を決定するステップ１と、
該被検査体と同一または近似の組成を有する試料を用いて、手段（イ）の場合と同一の条件により定量して得られたパラヒドロキシ安息香酸類の量と、ステップ１により決定された相関関係とから、該試料と同一の組成からなる成形品にハンダブリスターが発生する温度を予測するステップ２、
とを含むことを特徴とするハンダブリスター発生温度の予測方法を提供するものであり、
［２］手段（イ）における加熱が、２００〜４００℃の範囲であることを特徴とする上記［１］に記載のハンダブリスター発生温度の予測方法を提供するものであり、
［３］  下記式（Ａ１）
2004354318.tif 000004
2004354318.tif 000005
で示される繰り返し構造単位を含む芳香族液晶ポリエステル樹脂を含有する被検査体に含まれるオリゴマーを定量する手段（ハ）と、該被検査体と同一の組成からなる成形品を加熱し、該成形品にハンダブリスターが発生する温度を測定する手段（ロ）とにより、該被検査体に含まれるオリゴマー量と該成形品にハンダブリスターが発生する温度との間の相関関係を決定するステップ３と、
該被検査体と同一または近似の組成を有する試料を用いて、手段（ハ）の場合と同一の条件により定量して得られたオリゴマー量と、ステップ３により決定された相関関係とから、該試料と同一の組成からなる成形品にハンダブリスターが発生する温度を予測するステップ４、
とを含むことを特徴とするハンダブリスター発生温度の予測方法を提供するものであり、
［４］手段（ハ）におけるオリゴマーを定量する手段が、炭素、水素とそれら以外の元素を含む溶剤を用い、該溶剤の臨界温度より低温であり、芳香族液晶ポリエステル樹脂の軟化点より低温である温度条件で、かつ加圧下で該溶剤により被検査体からオリゴマーを抽出した後、得られた抽出液に含まれるオリゴマーを高速液体クロマトグラフ法にて定量する手段であることを特徴とする上記［３］に記載のハンダブリスター発生温度の予測方法を提供するものである。
【０００６】
【発明の実施の形態】
以下、本発明について詳細に説明する。
本発明において使用される被検査体は、芳香族液晶ポリエステル樹脂または芳香族液晶ポリエステル樹脂組成物からなるものである。
該芳香族液晶ポリエステル樹脂は、サーモトロピック液晶ポリマーと呼ばれるポリエステルであり、先に示した式（Ａ１）で示される繰り返し単位を含むものであり、４５０℃以下の温度で異方性溶融体を形成するものである。
【０００７】
該芳香族液晶ポリエステル樹脂の繰り返し構造単位としては、下記式（Ａ１）で示される繰り返し構造単位に加えて、式（Ａ１）以外の下記芳香族ヒドロキシカルボン酸、芳香族ジカルボン酸、芳香族ジオール等に由来する繰り返し構造単位が挙げられる。該芳香族液晶ポリエステル樹脂の繰り返し構造単位はこれらに限定されるものではない。
【０００８】
芳香族ヒドロキシカルボン酸に由来する繰り返し構造単位：
2004354318.tif 000006
上記の繰り返し構造単位は、ハロゲン原子またはアルキル基で置換されていてもよい。
【０００９】
芳香族ジカルボン酸に由来する繰り返し構造単位：
2004354318.tif 000007
上記の繰り返し構造単位は、ハロゲン原子、アルキル基またはアリール基で置換されていてもよい。
【００１０】
芳香族ジオールに由来する繰り返し構造単位：
2004354318.tif 000008
上記の繰り返し構造単位は、ハロゲン原子、アルキル基またはアリール基で置換されていてもよい。
【００１１】
なお、上記のアルキル基としては、炭素数１〜１０のアルキル基が好ましく、上記のアリール基としては、炭素数６〜２０のアリール基が好ましい。
【００１２】
芳香族液晶ポリエステル樹脂としては、例えば、下記（ａ）〜（ｇ）等が挙げられる。
（ａ）：前記（Ａ１）、（Ｂ１）および（Ｃ３）からなる芳香族液晶ポリエステル樹脂、または、（Ａ１）、（Ｂ１）、（Ｂ２）および（Ｃ３）からなる芳香族液晶ポリエステル樹脂
（ｂ）：上記（ａ）において、（Ｃ３）の一部または全部が（Ｃ１）に置き換えられた芳香族液晶ポリエステル樹脂
（ｃ）：上記（ａ）において、（Ｃ３）の一部または全部が（Ｃ２）に置き換えられた芳香族液晶ポリエステル樹脂
（ｄ）：上記（ａ）において、（Ｃ３）の一部または全部が（Ｃ４）に置き換えられた芳香族液晶ポリエステル樹脂
（ｅ）：上記（ａ）において、（Ｃ３）の一部または全部が（Ｃ４）と（Ｃ５）に置き換えられた芳香族液晶ポリエステル樹脂
（ｆ）：上記（ａ）において、（Ａ１）の一部が（Ａ２）に置き換えられた芳香族液晶ポリエステル樹脂
（ｇ）：前記（Ａ１）、（Ａ２）からなる芳香族液晶ポリエステル樹脂
【００１３】
芳香族液晶ポリエステル樹脂は、耐熱性及び耐衝撃性のバランスから、前記（Ａ１）式で表される繰り返し単位を少なくとも３０モル％含むものが好ましい。
また、芳香族液晶ポリエステル樹脂の重量平均分子量は、特に限定されないが、１００００〜５００００であることが好ましい。
【００１４】
本発明で使用する芳香族液晶ポリエステル樹脂は、特に限定されないが、例えば、芳香族ヒドロキシカルボン酸および芳香族ジオールからなる群から選ばれる少なくとも１種を過剰量の脂肪酸無水物によりアシル化してアシル化物を得、得られたアシル化物と、芳香族ヒドロキシカルボン酸および芳香族ジカルボン酸からなる群から選ばれる少なくとも１種とをエステル交換（重縮合）することにより溶融重合する方法等で得られたものを使用することができる。
【００１５】
本発明においては上記の方法により得られた芳香族液晶ポリエステル樹脂を使用することができるが、その分子量をさらに上げるため、例えば、上記方法により得られた該芳香族液晶ポリエステル樹脂を粉砕機にて粉砕してパウダーとし、これを不活性パラヒドロキシ安息香酸類雰囲気下、加温し、固相状態で反応させるいわゆる固相重合を経て得られたものを使用することがさらに好ましい。
【００１６】
本発明に使用する被検査体は、上記の液晶ポリエステル樹脂からなるものか、または該液晶ポリエステル樹脂を用いた芳香族液晶ポリエステル樹脂組成物からなるものである。この様な芳香族液晶ポリエステル樹脂組成物は、上記の芳香族液晶ポリエステル樹脂に添加剤、熱可塑性樹脂等を配合して溶融混練することにより得ることができる。
添加剤としては、例えば、無機フィラー、フッ素樹脂、金属石鹸類等の離型改良剤、核剤、酸化防止剤、安定剤、可塑剤、着色防止剤、着色剤、紫外線吸収剤、帯電防止剤、潤滑剤、難燃剤等が挙げられる。
【００１７】
無機フィラーとしては、例えばミルドガラスファイバー、チョップドガラスファイバー等のガラス繊維、ガラスビーズ、中空ガラス球、ガラス粉末、マイカ、タルク、クレー、シリカ、アルミナ、チタン酸カリウム、ウォラストナイト、重質炭酸カルシウム、軽質炭酸カルシウム、膠質炭酸カルシウム等の炭酸カルシウム、炭酸マグネシウム、塩基性炭酸マグネシウム、硫酸ソーダ、硫酸カルシウム、硫酸バリウム、亜硫酸カルシウム、水酸化アルミニウム、水酸化マグネシウム、水酸化カルシウム、ケイ酸カルシウム、ケイ砂、ケイ石、石英、酸化チタン、酸化亜鉛、酸化鉄グラファイト、モリブデン、アスベスト、シリカアルミナ繊維、アルミナ繊維、石膏繊維、炭素繊維、カーボンブラック、ホワイトカーボン、けいそう土、ベントナイト、セリサイト、シラス、黒鉛等の無機充填剤、チタン酸カリウムウイスカー、アルミナウイスカ、ホウ酸アルミニウムウイスカ、炭化ケイ素ウイスカ、窒化ケイ素ウイスカ等の金属ウイスカ類または非金属ウイスカ類等が挙げられる。
【００１８】
他の熱可塑性樹脂としては、例えばポリカーボネート樹脂、ポリアミド樹脂、ポリサルフォン樹脂、ポリフェニレンスルフィド樹脂、ポリフェニレンエーテル樹脂、ポリエーテルケトン樹脂、ポリエーテルイミド樹脂等が挙げられる。
【００１９】
芳香族液晶ポリエステル樹脂組成物は、例えば一軸押出機、二軸押出機、バンバリーミキサー、ロール、ブラベンダー、ニーダー等の混練機での芳香族液晶ポリエステル樹脂と熱可塑性樹脂、添加剤等とを溶融混練することにより製造することができる。乳鉢、ヘンシェルミキサー、ボールミル、リボンブレンダー等の混合機を用いて芳香族液晶ポリエステル樹脂と熱可塑性樹脂、添加剤等とを混合した後に、上記と同様の混練機に供給して溶融混練する方法によっても芳香族液晶ポリエステル樹脂組成物を製造し得る。
【００２０】
本発明で使用する被検査体は、上記の様にして得られた芳香族液晶ポリエステル樹脂または芳香族液晶ポリエステル樹脂組成物からなるものであるが、次に該被検査体を加熱した際に、該被検査体から発生するパラヒドロキシ安息香酸類を定量する手段（イ）について説明する。
【００２１】
上記定量手段（イ）に使用する被検査体の形状は、芳香族液晶ポリエステル樹脂や芳香族液晶ポリエステル樹脂組成物の製造途中のパウダーやペレット等の形状であってもよいし、製品として出荷販売されているパウダーやペレット等の形状であってもよいし、成形後のコネクター等の成形品の形状であってもよい。被検査体の形状がペレットや成形品等である場合、必要に応じて液体窒素温度下で凍結させ、これを粉砕して、パウダー状の形状にしてもよい。
【００２２】
上記の被検査体を加熱する際の温度は２００〜４００℃の範囲であり、好ましくは、２００〜３００℃の範囲である。加熱時間は、特に限定されないが、具体的には２００〜３００℃では好ましくは３分〜６０分の範囲であり、３００℃〜４００℃では、好ましくは３０秒〜３分の範囲である。
被検査体を加熱した際に発生するパラヒドロキシ安息香酸類は、芳香族液晶性ポリエステル樹脂の繰り返し構造単位を含む芳香族化合物や、芳香族液晶性ポリエステル樹脂が分解して生成した芳香族化合物等であり、具体的には、例えば、パラヒドロキシ安息香酸、フェノール、安息香酸、パラヒドロキシ安息香酸フェニル等である。
【００２３】
上記のパラヒドロキシ安息香酸類を定量する手段としてはガスクロマトグラフ法によるものが好ましい。具体的には、検出の感度、データの再現性の観点から、容器内に被検査体を入れ、急速にこれを加熱し、この温度で被検査体を保持し、被検査体よりパラヒドロキシ安息香酸類を発生させ、このパラヒドロキシ安息香酸類をガスクロマトグラフ装置に導入し、パラヒドロキシ安息香酸類を定量する手段が挙げられる。
【００２４】
加熱により発生したパラヒドロキシ安息香酸類は、液体窒素により凝固捕捉された後、この捕捉された凝固成分を再び加熱してから、ガスクロマトグラフ装置に導入される。ガスクロマトグラフ装置のキャピラリーカラムに導入する際の該導入口の温度は通常２００〜４００℃の範囲であり、好ましくは２００〜３５０℃の範囲である。
【００２５】
パラヒドロキシ安息香酸類の定量に使用する検出器は、特に限定されないが、一般的には、水素炎イオン化検出器、質量検出器、熱伝導度検出器等が挙げられる。パラヒドロキシ安息香酸類の定量は、パラヒドロキシ安息香酸類のそれぞれの標準品を用いた検量線法により行うことができる。
【００２６】
次に被検査体に含まれるオリゴマーを定量する手段（ハ）について説明する。
被検査体に含まれるオリゴマ−を定量するためには、まず被検査体からオリゴマーを抽出する必要がある。該抽出方法としては、例えば、炭素、水素とそれら以外の元素を含む溶剤を用い、該溶剤の臨界温度より低温であり、芳香族液晶ポリエステル樹脂の軟化点より低温である温度条件で、かつ加圧下で該溶剤により被検査体からオリゴマーを抽出する方法が挙げられる。
【００２７】
被検査体の形状がパウダー状の場合にはその被検査体からオリゴマーを抽出してもよいし、必要に応じて、よりオリゴマーが抽出しやすいように被検査体を液体窒素温度下で凍結させ、これを粉砕し、得られたパウダーからオリゴマーを抽出してもよい。
ここでオリゴマーとは、芳香族液晶ポリエステル樹脂に含まれる繰り返し構造単位を含有する低分子量成分をいい、具体的には、５個以下の該繰り返し構造単位を含む分子構造を有する有機化合物をいう。
【００２８】
次に上記方法により得られた抽出液に含まれるオリゴマーを定量する手段としては、例えば、高速液体クロマトグラフ法による手段を挙げることができる。
高速液体クロマトグラフ装置の固定相にはオクタデシル基を結合したカラムを装着することが好ましい。移動相には水および水以外のアセトニトリルやメタノール等の混合液を用いてグラジエント法にて溶出させることが好ましく、クロマトグラムのピーク形状を良好にするため移動相に０．１％の酢酸やトリフルオロ酢酸を加えることがさらに好ましい。検出器は特に限定されるわけではないが、紫外検出器を用いることが好ましい。
【００２９】
被検査体中のオリゴマー含量については、例えば、得られたオリゴマーを高速液体クロマトグラフ装置に連結した質量分析装置により、該オリゴマーの構成原料モノマーを決定した後、別途原料モノマーの標準品を用いて一次近似の検量線を作成し、この検量線とオリゴマーのピーク面積値とを対比することにより、原料モノマー換算値として求めることができる。
【００３０】
上記の手段（イ）または（ハ）により、被検査体を加熱した場合に発生するパラヒドロキシ安息香酸類の量や、被検査体中に含まれるオリゴマー量を定量することができるが、次に該パラヒドロキシ安息香酸類の量や該オリゴマー量が変動する要因とハンダブリスターの発生温度との関係について説明する。
該パラヒドロキシ安息香酸類の量や該オリゴマー量は、芳香族液晶ポリエステル樹脂や芳香族液晶ポリエステル樹脂組成物を製造する際の原料や溶媒等の組成、該原料の製造ロット、該樹脂の重合条件、重合の際に使用する反応装置、芳香族液晶ポリエステル樹脂組成物の組成、混練機の種類、混練機内での該樹脂や該組成物の滞留時間、滞留温度等により決まる該樹脂や該組成物の熱履歴等が同一であれば、同一の値となる。
従って、
（１）同一原料組成により、
（２）同一製造工程を経て、
（３）同一の混合操作等の均一化工程を経て製造された、
上記（１）〜（３）全てが同一である芳香族液晶ポリエステル樹脂または芳香族液晶ポリエステル樹脂組成物からなる被検査体は、それぞれ任意の部分から複数サンプリングして得られたものであっても、それぞれ互いに同一の組成を有するため、被検査体を加熱した場合に発生するパラヒドロキシ安息香酸類の量や、被検査体中に含まれるオリゴマー量は等しくなる。
【００３１】
しかしながら、芳香族液晶ポリエステル樹脂または芳香族液晶ポリエステル樹脂組成物を、上記（１）〜（３）のうち一つでも異なる条件により別途製造した場合、例えば、先の被検査体の場合と同一種類の原料を用いて、同じ製造工程により芳香族液晶ポリエステル樹脂や芳香族液晶ポリエステル樹脂組成物を製造し、混合操作等の均一化工程を経た場合であっても、原料モノマーの製造ロットが異なる等、同一原料を用いなかったために（１）の条件が異なる場合とか、異なる製造工程により製造したために（２）の条件が異なる場合とか、混合操作等の均一化工程を経ていないために（３）の条件が異なり、該樹脂や該樹脂組成物内部で熱履歴等が異なる部分が偏在しているとかの場合等には、別途製造した該樹脂や該組成物の組成は、先に製造した該樹脂や該組成物の組成とそれぞれ全く同一ではない。
従って、別途製造した該樹脂または該組成物からなる試料の組成は、先に製造した該樹脂または該組成物からなる被検査体の組成と全く同一ではなく、互いに近似した組成となっている場合があり得る。この場合には、該試料および該被検査体を加熱した場合に発生するパラヒドロキシ安息香酸類の量や、該試料および該被検査体中に含まれるオリゴマー量は互いに異なるため、該試料と同一の組成からなる成形体のハンダブリスター温度は、該被検体と同一の組成からなる成形体のハンダブリスター温度とは異なる場合がある。
この様な近似した組成が現れる要因としては、例えば、原料の計量測定の際のばらつき、製造工程における操作のばらつき等、計量機器、制御機器等のばらつき等、通常の製造工程における操作等によって生じるものや、人為的な操作ミス等が挙げられる。
なお、本発明で使用する試料の形状等は、先の被検査体の場合に例示したものと同様のものが挙げられる。
【００３２】
試料を加熱した場合に発生するパラヒドロキシ安息香酸類の量や、試料中に含まれるオリゴマー量から、試料と同一の組成を有する成形体のハンダブリスター発生温度を予測する方法は次の通りである。
例えば、モノマー原料の組成は同じで、異なる製造条件でそれぞれ製造した複数の芳香族液晶ポリエステル樹脂を準備する。
次にそれぞれの液晶ポリエステル樹脂から被検査体α１、α２、…αｎ（ｎは自然数を示す。以下同じ。）をそれぞれサンプリングし、先に説明した手段（イ）により、被検査体α１、α２、…αｎを加熱した場合に発生するパラヒドロキシ安息香酸類の量をそれぞれ調べる。
一方、該被検査体α１、α２、…αｎとそれぞれ同一の組成を有する複数の成形品β１、β２、…βｎを作製し、該成形品を実際にハンダ浴に浸漬したり、該成形品に対し赤外線を照射する等の手法により該成形品を加熱し、該成形品にハンダブリスターが発生する温度を測定する手段（ロ）により、それぞれの該成形品にハンダブリスターが発生する温度を調べる。
【００３３】
この様にして得られた被検査体α１、α２、…αｎを加熱した場合に発生するパラヒドロキシ安息香酸類の量と、成形品β１、β２、…βｎにハンダブリスターが発生する温度との相間関係は、例えば、横軸に該パラヒドロキシ安息香酸類の量を取り、ハンダブリスターが発生する温度を縦軸に取ったグラフを作成すれば決定することができる。
この場合において、芳香族液晶ポリエステル樹脂に替えて、芳香族液晶ポリエステル樹脂組成物を使用した場合についても全く同様の操作により、被検査体α１、α２、…αｎを加熱した場合に発生するパラヒドロキシ安息香酸類の量と、成形品β１、β２、…βｎにハンダブリスターが発生する温度との相間関係を決定することができる。
【００３４】
同様に、芳香族液晶ポリエステル樹脂または芳香族液晶ポリエステル樹脂組成物からなる被検査体α１、α２、…αｎについて、該被検査体α１、α２、…αｎに含まれるオリゴマーを定量する手段（ハ）により得られたオリゴマー量の値と、成形品β１、β２、…βｎにハンダブリスターが発生する温度との相間関係を決定することができる。
【００３５】
これらの相間関係を一度決定すれば、それ以降、先に示した（１）〜（３）のいずれかの条件が相違する等、例えば、原料モノマーの製造ロットが異なる等の理由により、上記被検査体と同一または近似の組成を有する試料について、該試料を手段（イ）の場合と同一の条件で定量して得られたパラヒドロキシ安息香酸類の量の値を、先の相間関係に当てはめることにより、該試料と同一の組成を有する成形品のハンダブリスター温度を、実際に成形することなく予測することができる。
また同様に、該試料について、手段（ハ）の場合と同一の条件で定量して得られたオリゴマー量の値を、先に決定しておいた相間関係に当てはめることにより、試料と同一の組成を有する成形品のハンダブリスター温度を、実際に成形することなく予測することができる。
【００３６】
【実施例】
以下、実施例により本発明をさらに詳細に説明するが、本発明はこれら実施例により限定されるものではない。
【００３７】
パラヒドロキシ安息香酸類は、以下の装置、分析条件にて定量した。
2004354318.tif 000009
【００３８】
オリゴマーは、以下の方法、分析条件にて定量した。
（ｉ）オリゴマーの抽出：サンプルポリマー約２ｇを容積１１ｍｌのＳＵＳ製容器に充填し、高速溶媒抽出装置（ダイオネクス社製、ＡＳＥ−２００型）を用いて、圧力６．９ＭＰａ、温度１４０℃になるように２−プロパノールを導入し、１０分間保持し可溶性オリゴマーの抽出を行なった。その後、容器内部を一旦大気圧に戻し、再度２−プロパノールを導入して前述の条件にて１０分間保持させた後、窒素パージにより該ＳＵＳ容器より排出された可溶性オリゴマーを含む２−プロパノール溶液（合計約３０ｍｌ）を先の抽出溶液を合わせて減圧下濃縮し、テトラヒドロフランにて５ｍｌに定容して以下の分析条件により分離・分析した。
（ｉｉ）オリゴマーの定量：アジレント社製液体クロマトグラフ１１００型に化学物質評価研究機構製Ｌ−カラムＯＤＳ型カラム（内径４．６ｍｍ、長さ１５ｃｍ、充填材粒径５μｍ）を装着し、可溶性オリゴマーを含む分析試料溶液１０μｌを注入して、カラム温度４０℃、流速１．０ｍｌ／分で後述する勾配溶離条件で該可溶性オリゴマーを分離し、該クロマトグラフ装置に接続された紫外検出器に導入し、検出器の検出波長を２５４ｎｍに設定した際に検出された成分に対応するピーク面積の和を求めた。オリゴマー含量については、芳香族液晶ポリエステル樹脂の原料であるモノマー成分のうち、オリゴマーの主成分であるｐ−ヒドロキシ安息香酸を用いて一次近似の検量線を作成し、この検量線を用いてｐ−ヒドロキシ安息香酸換算値として求めた。
なお、勾配溶離条件は、移動相を０．１％酢酸の水溶液と０．１％酢酸のアセトニトリル溶液として、勾配開始０分後、１０分後、２０分後、３５分後、４０分後において、０．１％アセトニトリル溶液の割合がそれぞれ、１０％、１０％、３０％、１００％、１００％となるよう設定した。
【００３９】
ハンダブリスター発生温度として、下記の耐ハンダブリスター温度を測定した。この測定方法を以下に示す。
耐ハンダブリスター温度：
厚みが１．２ｍｍのＪＩＳ１（１／２）号ダンベルを成形したものを成形品とし、該成形品を錫６０％、鉛４０％からなる２４０℃のハンダ浴に浸漬し、同温度に６０秒間保持した後取出し、外観を観察する。その後、該ハンダ浴を１０℃ずつ昇温させては同様の実験を行い、同成形品がブリスターが発生しない最高温度を言う。例えば、３１０℃で初めてブリスターが生じた場合の耐ハンダブリスター温度は３００℃である。
【００４０】
実施例１
攪拌装置、トルクメータ、窒素パラヒドロキシ安息香酸類導入管、温度計及び還流冷却器を備えた反応器に、ｐ―ヒドロキシ安息香酸  ９４２ｇ（６．８モル）、４，４’−ジヒドロキシビフェニル  ４１０ｇ（２．２モル）、テレフタル酸  ２８３ｇ（１．７モル）、イソフタル酸９４ｇ（０．６モル）及び無水酢酸  １２６０ｇ（１２．３モル）を仕込んだ。反応器内を十分に窒素パラヒドロキシ安息香酸類で置換した後、５０分かけて室温から１５０℃まで昇温し、温度を保持して３時間還流させた。
その後、留出する副生酢酸、未反応の無水酢酸を留去しながら４時間かけて３１０℃まで昇温し、トルクの上昇が認められる時点を反応終了とみなし、反応混合物を取り出した。得られた反応混合物は室温まで冷却し、粗粉砕機で１ｍｍ以下まで粉砕した。
その後、窒素雰囲気下、ＳＵＳ製トレイに１〜２ｃｍ厚みになるようポリマーのパウダーを仕込み、室温から２２０℃まで１時間かけて昇温し、２２０℃から２７１℃まで５時間かけて昇温し、２７１℃で３時間保持し、固層で重合反応を進めた。
得られた固相重合パウダーを２軸押出機（池貝鉄工株式会社製ＰＣＭ−３０）を用いて、３２０℃で造粒しペレットを得た。
得られたペレットを凍結粉砕した後、約２４ｍｇをフロンティアラボ社製ダブルショットパイロライザーＰＹ−２０２０Ｄ型に導入し、２８０℃で１分間加熱した。その際、発生したパラヒドロキシ安息香酸類成分をアジレント社製ガスクロマトグラフ６８９０型に導入した。加熱中は、発生したパラヒドロキシ安息香酸類はカラムヘッド部に液体窒素を噴きつけることによりトラップし、加熱終了後に液体窒素の噴き付けを停止するとともに分析を開始して各発生したパラヒドロキシ安息香酸類成分を分析した。分析の結果、発生したパラヒドロキシ安息香酸類は、ほぼパラヒドロキシ安息香酸であった。よって、パラヒドロキシ安息香酸の定量を、この標準品に基づく絶対検量線法にて実施した。結果を表１に示す。
また、得られたペレットを日精樹脂工業株式会社製ＰＳ４０Ｅ５ＡＳＥ型射出成形機を用いて、シリンダー温度３６０℃、金型温度１３０℃で射出成形を行い、ＪＩＳ  Ｋ７１１３１（１／２）号ダンベル×１．２ｍｍｔを得、これを用いて耐ハンダブリスター温度を求めた。結果を表１および図１に示す。
【００４１】
実施例２
無水酢酸の仕込量を１２０２ｇ（１１．８モル）、固相重合において、２２０℃から２７５℃まで５時間かけて昇温し、２７５℃で３時間保持する以外は、実施例１と同様の操作を実施した。発生するパラヒドロキシ安息香酸類の量および耐ハンダブリスター温度を表１および図１に示す。
【００４２】
【表１】
2004354318.tif 000010
【００４３】
表１および図１に示す通り、芳香族液晶ポリエステル樹脂からなるペレットのパラヒドロキシ安息香酸類の発生量が樹脂１００重量部当たり０．００３０重量部以下であれば、成形品の耐ハンダブリスター温度は３２０℃であることがわかる。従って、実施例で示した製造工程によって製造される芳香族液晶ポリエステル樹脂について、無水酢酸の仕込量の違いによりハンダブリスター発生温度に差異がある場合であっても、該樹脂の製造毎に該樹脂を成形し、実際に耐ハンダブリスター温度を測定することなく、ハンダブリスター発生温度をペレット段階で予測することができる。
【００４４】
実施例３
実施例１の場合と全く同様の操作により固相重合パウダーを得、この固相重合パウダー中のオリゴマーを定量したところ、樹脂１００重量部当たり０．０００３であった。
続いて固相重合パウダーを２軸押出機（池貝鉄工（株）ＰＣＭ−３０）を用いて、３２０℃で造粒した。
得られたペレットを日精樹脂工業（株）製ＰＳ４０Ｅ５ＡＳＥ型射出成形機を用いて、シリンダー温度３６０℃、金型温度１３０℃で射出成形を行い、ＪＩＳＫ７１１３１（１／２）号ダンベル×１．２ｍｍｔを得、これを用いて耐ハンダブリスター温度を評価した。結果を表２および図２に示す。
【００４５】
実施例４
無水酢酸の仕込量を１２３７ｇ（１２．１モル）、固相重合において、２２０℃から２７２℃まで５時間かけて昇温し、２７２℃で３時間保持する以外は、実施例１と同様の操作を実施した。固相重合パウダー中のオリゴマー含量及び耐ハンダブリスター温度を表２および図２に示す。
【００４６】
実施例５
無水酢酸の仕込量を１２０２ｇ（１１．８モル）、固相重合において、２２０℃から２７５℃まで５時間かけて昇温し、２７５℃で３時間保持する以外は、実施例１と同様の操作を実施した。固相重合パウダー中のオリゴマー含量及び耐ハンダブリスター温度を表２および図２に示す。
【００４７】
【表２】
2004354318.tif 000011
【００４８】
表２及び図２に示す通り、芳香族液晶ポリエステル樹脂の固相重合パウダーのオリゴマーの含有量と耐ハンダブリスター温度との間には明確な相関があることが分かる。従って、実施例で示した無水酢酸の仕込量の違いによってハンダブリスター発生温度が発生した場合であっても、これ以降成形し、実際に耐ハンダブリスター温度を測定することなく、該パウダーの段階でハンダブリスター発生温度を予測することができる。
【００４９】
【発明の効果】
本発明のハンダブリスター発生温度の予測方法によれば、例えば、芳香族液晶ポリエステル樹脂を製造した場合に、ハンダブリスターの発生温度の低い製造ロットが生じたとしても、簡便な操作により芳香族液晶ポリエステル樹脂製造工程の早い段階でその製造ロットを判別することが可能となり、以降の製造工程を省略することができ、大幅な省力化が可能となる。また、再度重合反応を実施して分子量を上げる等の救済手段を施す等の方法によりハンダブリスターの発生温度を向上させる等の対応が可能となる。また、芳香族液晶性ポリエステル樹脂や芳香族液晶性ポリエステル樹脂組成物の成形使用前のハンダブリスター発生温度の確認検査等や購入前の受け入れ検査等にも応用することができる。
【図面の簡単な説明】
【図１】芳香族液晶ポリエステル樹脂からなる被検査体を加熱した際に発生するパラヒドロキシ安息香酸類の量と耐ハンダブリスター温度との関係を示す。
【図２】芳香族液晶ポリエステル樹脂からなる被検査体に含まれるオリゴマー量と耐ハンダブリスター温度との関係を示す。
【図１】
2004354318.tif 000016
【図２】
2004354318.tif 000017